(57)【要約】  印刷を受けるように構成された面（１０１）とは反対の紙（１００）の面（１０２）に適用される写真感触コーティング（２００）は、バインダーと、第１及び第２の所定の径を有するポリエチレン粒子とを含んで成る。【選択図】なし【特許請求の範囲】
【請求項１】
印刷を受けるように構成された面（１０１）とは反対の紙（１００）の面（１０２）に適用される写真感触コーティング（２００）であって：
バインダー；
第１及び第２の所定の径を有するポリエチレン粒子
を含んで成る、写真感触コーティング。
【請求項２】
前記第１粒子径と第２粒子径は、それぞれ約２５〜約２００ナノメートルの第１範囲と約１〜約６ミクロンの第２範囲とから成る、請求項１に記載の写真感触コーティング。
【請求項３】
前記第１粒子のより好ましい粒子径範囲が約３０〜７０ｎｍであり、且つ前記第２粒子のより好ましい粒子径範囲が約３〜５ミクロンである、請求項２に記載の写真感触コーティング。
【請求項４】
前記バインダーが、スチレン、スチレン−アクリル、スチレン−ブタジエン、アクリル、ポリ酢酸ビニルの少なくとも１つから成る群から選択される、請求項１に記載の写真感触コーティング。
【請求項５】
好ましいバインダーが、アクリルをベースとするバインダーである、請求項１に記載の写真感触コーティング。
【請求項６】
第２バインダーをさらに含み、前記第２バインダーが、所定の特性をもたらすように付加されている、請求項１に記載の写真感触コーティング。
【請求項７】
前記所定の特性が、カールの軽減である、請求項６に記載の写真感触コーティング。
【請求項８】
前記第２バインダーが、ポリビニルアルコール、ゼラチン、デンプン、セルロース、修飾セルロースから成る群から選択される、請求項６に記載の写真感触コーティング。
【請求項９】
好ましい第２バインダーが、ポリビニルアルコールである、請求項１に記載の写真感触コーティング。
【請求項１０】
前記コーティングが、約３〜約５０ｇｓｍの範囲の厚さを有する、請求項１に記載の写真感触コーティング。
【発明の詳細な説明】
【技術分野】
【０００１】
本発明は、印刷を受ける面とは反対の表面上にコーティングが施されている用紙であって、写真基体のような感触をもたらす用紙に関する。
【背景技術】
【０００２】
写真基体のような感触を示す用紙は、その製造に要する手順／材料に起因して、本来高価である。例えば、紙シート上にポリエチレンを押出すプロセスでは、広く利用できず且つ用紙が最初に製造される製紙機（ミル）では通常利用できない特殊な装置が必要となる。従って、特殊な押出し装置の必要性のみならず、その紙を製造箇所からコーティング操作のための別の場所へと移動する必要があるため、前述の紙のコストは高騰する。
【発明の開示】
【発明が解決しようとする課題】
【０００３】
従って、前述の紙を製造するための単純でそれ程高価でない技術が必要とされている。
【発明を実施するための最良の形態】
【０００４】
本発明の種々の態様及び特徴は、添付の図面を参照しつつ、好ましい実施形態に関し詳細に説明するため、より明らかに認識されよう。
【０００５】
本発明の一実施形態では、紙シート又はベースストック１００（未処理でも処理済でもよい）は、１つ又は複数のバインダーとポリエチレン粒子を含んで成る「写真感触」層２００でコーティングされている。この写真感触コーティング２００は、印刷が実施される印刷面１０１とは反対の紙面１０２上に施される。
【０００６】
未処理のベースストックの場合、写真感触コーティング２００は、図２記載の方法でベースストックに直に適用される。処理済ベースストックの場合、両面は、限定はしないが、粘土、重質炭酸カルシウム、沈降炭酸カルシウム、硫酸バリウム、二酸化チタン、シリカ、アルミニウム三水和物、酸化アルミニウム、ベーマイト、及びそれらの組合せから構成された印刷促進オフセットコーティングを適用して処理されているが、写真感触コーティング２００は、図３記載の方法で印刷促進オフセットコーティング１０２Ａに適用される。
【０００７】
写真感触コーティングを適用するコーティング技術は、押出し法以外には、カーテンコーティング、ロッドコーティング又はスロットコーティングのような適切な任意の商用技術から選択することができる。しかしながら、本発明の実施形態は、これらの構成に限定されず、例えば、グラビアコーティング、リバースロールコーティング、ナイフオーバーロールコーティングを除外するものではない。
【０００８】
コーティングの厚さは、約３〜約５０ｇｓｍ（平方メートル当りのグラム）の間で変更させ得る。通常は、約５〜２５ｇｓｍが適切であろうが、この厚さは、用途及び用いる紙に応じて変更し得る。
【０００９】
コーティングを適用し得る紙又はベースストックは、フィンランドのＭ−ｒｅａｌ  ｏｆ  Ｋａｎｇｕｓで製造された「Ｇａｌｅｒｉｅ  ｏｎｅ  ｇｌｏｓｓ」及び「Ｇａｌｅｒｉｅ  ｏｎｅ  ｓｉｌｋ」、及びＩｎｔｅｒｎａｔｉｏｎａｌ  Ｐａｐｅｒによる＃Ｓａｖｖｙ及び＃Ｉｎｆｌｕｅｎｃｅのような市販のストックから選択し得る。本発明の実施形態は、勿論、これらの選択肢に限定されるものではなく、各種基材（紙）に適切に適用し得る。
【００１０】
図１において、印刷面１０１上に印刷する際の印刷装置３００を概略的に示している。この印刷装置はインクジェットプリンタの形態を取っているが、それに限定されることはない。例えば、印刷装置は、電子写真印刷、グラビア印刷等の形態をとり得る。
【００１１】
本発明の一実施形態においては、紙１００は、その印刷面１０１が、インクジェット印刷を助長する材料から成る層又は複数の層でコーティングされ得る。しかしながら、本発明の実施形態は、この種の処理に限定されるものではなく、炭酸カルシウム又はシリカ、粘土、酸化アルミニウム、アルミニウム三水和物、二酸化チタン、ケイ酸アルミニウム、等による処理を包含し得る。
【００１２】
当該コーティング又は層２００は、ポリエチレン粒子が分散されたアクリル系ラテックスのような単一バインダーを含み得る。本発明の一実施形態によれば、これらのポリエチレン粒子は、少なくとも２つの異なる径を有する。粒子の第１のグループは約２５〜２００ナノメートルの範囲の直径を有し得、一方、第２のグループは、約１〜６ミクロンの範囲の直径を有し得る。一実施形態によれば、第１の粒子としてのより好ましい粒子径範囲は約３０〜７０ｎｍであり、そして第２の粒子としてのより好ましい粒子径は約３〜５ミクロンである。
【００１３】
上述のバインダーは、限定はしないが、スチレン、スチレン−アクリル、スチレン−ブタジエン、アクリル、ポリ酢酸ビニル等から選択することができる。今述べたバインダーの混合物を使用することも本発明の範囲内である。
【００１４】
本発明のさらに他の実施形態では、抗カール剤をコーティング中に導入することができる。この抗カール剤は、限定はしないが、ポリビニルアルコール、ゼラチン、デンプン、セルロース、修飾セルロース等から選択されるバインダーとし得る。
【００１５】
大小の粒子の組合せは、写真基体特性をもたらすバックコートの滑らかな写真感触に寄与する。同程度の径の粒子の使用は、所望の感触をもたらさい。また、はっきりと確認してはいないが、小さめの粒子は比較的大きい粒子間のギャップを塞ぎ、バックコートの所望の感触に導く平滑化効果をもたらす傾向があるものと考えられる。
【００１６】
実施例
【実施例１】
【００１７】
バインダー＃１  １００部：  アクリルラテックス（Ｒｈｏｐｌｅｘ  ＧＬ６１８）
バインダー＃２    １０部：  ポリビニルアルコール（Ｍｏｗｉｏｌ  ２０−９８）
粒子＃１  ４０部：  ポリエチレン粒子  ４μｍ（Ｍｉｃｈｅｍ  Ｇｕａｒｄ  ２０）
粒子＃２  ６０部：  ポリエチレン粒子  ５０ｎｍ（Ｍｉｃｈｅｍ  Ｓｈｉｅｌｄ  ２５１）
紙：  被覆ベースストック
コート厚：  ８ｇｓｍ
感触：  好ましい
【実施例２】
【００１８】
バインダー＃１  １００部：  アクリルラテックス（Ｒｈｏｐｌｅｘ  Ｒ−２５３）
粒子＃１  ４０部：  ポリエチレン粒子  ７μｍ（Ｍｉｃｈｅｍ  Ｇｕａｒｄ  ６０）
粒子＃２  ６０部：  ポリエチレン粒子  ３５ｎｍ（Ｍｉｃｈｅｍ  Ｅｍｕｌｓｉｏｎ  ３９２３５）
紙：  未被覆ベースストック
コート厚：  ２０ｇｓｍ
感触：  許容
【実施例３】
【００１９】
バインダー＃１  ５０部：  スチレン／ブタジエンラテックス（Ｒｏｖｅｎｅ  ４０２１）
粒子＃１  ４０部：  テフロン粒子  ４μｍ（Ｍｉｃｈｅｍ  Ｇｌｉｄｅ  ５）
粒子＃２  ６０部：  ポリエチレン粒子  ４５ｎｍ（Ｍｉｃｈｅｍ  Ｅｍｕｌｓｉｏｎ  ４３０４０）
紙：  被覆ベースストック
コート厚：  ３−５ｇｓｍ
感触：  許容
【００２０】
限られた数の実施形態のみを参照して本発明を説明してきたが、添付の特許請求の範囲から逸脱することなくなし得る種々の修正及び変更は、これまでの開示内容を考慮すれば、本発明に関連する当業者には明らかであろうことは容易に理解されよう。
【図面の簡単な説明】
【００２１】
【図１】本発明の一実施形態の概略側面図
【図２】未処理のベースストックを備えるシートに関する、図１記載の円で囲まれた被覆シートの部分拡大図
【図３】処理済みのベースストックを備えるシートに関する、図１記載の円で囲まれた被覆シートの部分拡大図
【図４】本発明の一実施形態に従って実施される処理段階を表すフローチャート
【図１】
2008518122.tif 000002
【図２】
2008518122.tif 000003
【図３】
2008518122.tif 000004
【図４】
2008518122.tif 000005
【国際調査報告】
2008518122.tif 000006
2008518122.tif 000007